(57)【要約】  ３Ｄ印刷物を製造するための熱可塑性ポリエステルの使用であって、前記ポリエステルは、少なくとも１種の１，４：３，６−ジアンヒドロヘキシトール単位（Ａ）、１，４：３，６−ジアンヒドロヘキシトール単位（Ａ）以外の少なくとも１種の脂環式ジオール単位（Ｂ）、少なくとも１種のテレフタル酸単位（Ｃ）を含み、比率（Ａ）／［（Ａ）＋（Ｂ）］は、０．０５超、０．７５未満であり、前記ポリエステルは、非環式脂肪族ジオール単位を含有しないか、ポリエステルの全モノマー単位に対して５％未満のモル量の非環式脂肪族ジオール単位を含有し、溶液（２５℃；フェノール（５０重量％）：オルト−ジクロロベンゼン（５０重量％）；ポリエステル５ｇ／Ｌ）中の還元粘度は５０ｍＬ／ｇより大きい、使用。【特許請求の範囲】
【請求項１】
３Ｄ印刷物を製造するための熱可塑性ポリエステルの使用であって、前記ポリエステルは、
・少なくとも１種の１，４：３，６−ジアンヒドロヘキシトール単位（Ａ）；
・前記１，４：３，６−ジアンヒドロヘキシトール単位（Ａ）以外の少なくとも１種の脂環式ジオール単位（Ｂ）；
・少なくとも１種のテレフタル酸単位（Ｃ）
を含み、
（Ａ）／［（Ａ）＋（Ｂ）］比は、０．０５超、０．７５未満であり；
前記ポリエステルは非環式脂肪族ジオール単位を含有しないか、前記ポリエステルの全モノマー単位に対して５％未満のモル量の非環式脂肪族ジオール単位を含有し、前記ポリエステルの溶液（２５℃；フェノール（５０％ｍ）：オルト−ジクロロベンゼン（５０％ｍ）；ポリエステル５ｇ／Ｌ）中の還元粘度は５０ｍＬ／ｇより大きい、使用。
【請求項２】
前記脂環式ジオール（Ｂ）は、１，４−シクロヘキサンジメタノール、１，２−シクロヘキサンジメタノール、１，３−シクロヘキサンジメタノールまたは前記ジオールの混合物から選択されるジオールであり、非常に好ましくは１，４−シクロヘキサンジメタノールであることを特徴とする、請求項１に記載の使用。
【請求項３】
前記１，４：３，６−ジアンヒドロヘキシトール（Ａ）は、イソソルビドであることを特徴とする、請求項１または請求項２に記載の使用。
【請求項４】
前記ポリエステルは非環式脂肪族ジオール単位を含有しないか、前記ポリエステルの全モノマー単位に対して１％未満のモル量の非環式脂肪族ジオール単位を含有し、好ましくは、前記ポリエステルは非環式脂肪族ジオール単位を含有しないことを特徴とする、請求項１〜請求項３のいずれか一項に記載の使用。
【請求項５】
（１，４：３，６−ジアンヒドロヘキシトール単位（Ａ）＋前記１，４：３，６−ジアンヒドロヘキシトール単位（Ａ）以外の脂環式ジオール単位（Ｂ））／（テレフタル酸単位（Ｃ））モル比は、１．０５〜１．５であることを特徴とする、請求項１〜請求項４のいずれか一項に記載の使用。
【請求項６】
前記３Ｄ印刷物は、１種以上の追加のポリマーおよび／または１種以上の添加剤を含むことを特徴とする、請求項１〜請求項５のいずれか一項に記載の使用。
【請求項７】
３Ｄ印刷物であって、
・少なくとも１種の１，４：３，６−ジアンヒドロヘキシトール単位（Ａ）；
・前記１，４：３，６−ジアンヒドロヘキシトール単位（Ａ）以外の少なくとも１種の脂環式ジオール単位（Ｂ）；
・少なくとも１種のテレフタル酸単位（Ｃ）
を含む熱可塑性ポリエステルを含み、
（Ａ）／［（Ａ）＋（Ｂ）］比は、０．０５超、０．７５未満であり；
前記ポリエステルは非環式脂肪族ジオール単位を含有しないか、前記ポリエステルの全モノマー単位に対して５％未満のモル量の非環式脂肪族ジオール単位を含有し、前記ポリエステルの溶液（２５℃；フェノール（５０％ｍ）：オルト−ジクロロベンゼン（５０％ｍ）；ポリエステル５ｇ／Ｌ）中の還元粘度は５０ｍＬ／ｇより大きい、３Ｄ印刷物。
【請求項８】
前記脂環式ジオール（Ｂ）は、１，４−シクロヘキサンジメタノール、１，２−シクロヘキサンジメタノール、１，３−シクロヘキサンジメタノールまたは前記ジオールの混合
物から選択されるジオールであり、非常に好ましくは１，４−シクロヘキサンジメタノールであることを特徴とする、請求項７に記載の３Ｄ印刷物。
【請求項９】
前記１，４：３，６−ジアンヒドロヘキシトール（Ａ）は、イソソルビドであることを特徴とする、請求項７または請求項８に記載の３Ｄ印刷物。
【請求項１０】
前記ポリエステルは非環式脂肪族ジオール単位を含有しないか、前記ポリエステルの全モノマー単位に対して１％未満のモル量の非環式脂肪族ジオール単位を含有し、好ましくは、前記ポリエステルは、非環式脂肪族ジオール単位も含有しないことを特徴とする、請求項７〜請求項９のいずれか一項に記載の３Ｄ印刷物。
【請求項１１】
（１，４：３，６−ジアンヒドロヘキシトール単位（Ａ）＋前記１，４：３，６−ジアンヒドロヘキシトール単位（Ａ）以外の脂環式ジオール単位（Ｂ））／（テレフタル酸単位（Ｃ））モル比は、１．０５〜１．５であることを特徴とする、請求項７〜請求項１０のいずれか一項に記載の３Ｄ印刷物。
【請求項１２】
前記３Ｄ印刷物は、１種以上の追加のポリマーおよび／または１種以上の添加剤を含むことを特徴とする、請求項７〜請求項１１のいずれか一項に記載の３Ｄ印刷物。
【請求項１３】
３Ｄ印刷物を製造する方法であって、
ａ）少なくとも１種の１，４：３，６−ジアンヒドロヘキシトール単位（Ａ）、前記１，４：３，６−ジアンヒドロヘキシトール単位（Ａ）以外の少なくとも１種の脂環式ジオール単位（Ｂ）、少なくとも１種のテレフタル酸単位（Ｃ）を含有する熱可塑性ポリエステルを提供する工程であって、（Ａ）／［（Ａ）＋（Ｂ）］比は、０．０５超、０．７５未満であり、前記ポリエステルは非環式脂肪族ジオール単位も含有しないか、前記ポリエステルの全モノマー単位に対して５％未満のモル量の脂肪族非環式ジオール単位を含有し、前記ポリエステルの溶液（２５℃；フェノール（５０％ｍ）：オルト−ジクロロベンゼン（５０％ｍ）；ポリエステル５ｇ／Ｌ）中の還元粘度は５０ｍＬ／ｇより大きい、工程、
ｂ）前記工程で得られた前記熱可塑性ポリエステルを形成する工程、
ｃ）前記形成された熱可塑性ポリエステルから物品を３Ｄ印刷する工程、
ｄ）前記３Ｄ印刷物を回収する工程
を含む方法。
【請求項１４】
工程ｂ）において、前記熱可塑性ポリエステルは、スレッド、フィラメント、ロッド、顆粒、ペレットまたは粉末に形成されることを特徴とする、請求項１３に記載の製造方法。
【請求項１５】
前記３Ｄ印刷工程ｃ）は、溶融堆積法または選択的レーザー焼結法によって実施されることを特徴とする、請求項１３または請求項１４に記載の製造方法。
【請求項１６】
前記脂環式ジオール（Ｂ）は、１，４−シクロヘキサンジメタノール、１，２−シクロヘキサンジメタノール、１，３−シクロヘキサンジメタノールまたは前記ジオールの混合物から選択されるジオールであり、非常に好ましくは１，４−シクロヘキサンジメタノールであることを特徴とする、請求項１３〜請求項１５のいずれか一項に記載の製造方法。
【請求項１７】
前記１，４：３，６−ジアンヒドロヘキシトール（Ａ）は、イソソルビドであることを特徴とする、請求項１３〜請求項１６のいずれか一項に記載の製造方法。
【請求項１８】
前記ポリエステルは、非環式脂肪族ジオール単位を含有しないか、前記ポリエステルの
全モノマー単位に対して１％未満のモル量の非環式脂肪族ジオール単位を含有し、好ましくは、前記ポリエステルは非環式脂肪族ジオール単位を含有しないことを特徴とする、請求項１３〜請求項１７のいずれか一項に記載の製造方法。
【請求項１９】
（１，４：３，６−ジアンヒドロヘキシトール単位（Ａ）＋前記１，４：３，６−ジアンヒドロヘキシトール単位（Ａ）以外の脂環式ジオール単位（Ｂ））／（テレフタル酸単位（Ｃ））モル比は、１．０５〜１．５であることを特徴とする、請求項１３〜請求項１８のいずれか一項に記載の製造方法。
【請求項２０】
前記３Ｄ印刷物は、１種以上の追加のポリマーおよび／または１種以上の添加剤を含むことを特徴とする、請求項１３〜請求項１９のいずれか一項に記載の製造方法。
【発明の詳細な説明】
【技術分野】
【０００１】
本発明は、３Ｄ印刷の分野に関し、特に３Ｄ印刷物を製造するための熱可塑性ポリエステルの使用であって、前記熱可塑性ポリエステルは、この用途に特に有利な特性を有する。
【背景技術】
【０００２】
３Ｄ印刷分野は、この近年急成長している。現在、多くの材料、例えば、プラスチック、ワックス、金属、焼き石膏または他のセラミックスで３Ｄ印刷物の製造が可能である。
【０００３】
この多様な使用可能な材料にもかかわらず、各材料から利用可能な化合物の選択は制限されることがある。
【０００４】
プラスチック製３Ｄ印刷物の場合、特にいくつかの３Ｄ印刷技術において使用されるフィラメントスプールに使用できるポリマーはほとんどない。
【０００５】
現在、ＡＢＳ（アクリロニトリル−ブタジエン−スチレン）およびＰＬＡ（ポリ乳酸）等のポリマーが主な成分であり、これにポリアミドおよびフォトレジンまたはフォトポリマーが加えられる。
【０００６】
ＡＢＳは、Ｔｇが組成次第で１００〜１１５℃で変化する非晶質ポリマーであり、成形においていくつかの制限がある。実際、その使用は、２２０〜２４０℃の比較的高い成形温度が必要であり、特に床温度が８０℃〜１１０℃であり、これは、特に適切な機器を必要とする。さらに、大量の物品を得るためにＡＢＳを使用すると、全ての場合において、非常に著しい収縮のために最終物品に逃げと明らかにひび割れが生じる。
【０００７】
一般に、ポリヒドロキシアルカノエートが添加されるＰＬＡは、必要とされる温度に関してそれほど要求が厳しくなく、主な特徴の１つは、３Ｄ印刷における低い収縮に由来し、このため、ＦＤＭ（溶融堆積モデリング）法を使用する３Ｄ印刷の場合に炉板の使用が必要ない。しかしながら、主な制限は、約６０℃である混合物の低いガラス転移温度にある。
【０００８】
したがって、３Ｄ印刷に使用する代替プラスチック出発材料、特に熱可塑性ポリマーが依然として必要とされている。
【０００９】
特定の熱可塑性芳香族ポリエステルは、材料の製造に直接使用が可能になる熱特性を有する。それらは、脂肪族ジオールおよび芳香族二価酸単位を含む。これらの芳香族ポリエステルの中でも、エチレングリコールおよびテレフタル酸単位を含むポリエステルであるポリエチレンテレフタレート（ＰＥＴ）が挙げられる。
【００１０】
しかし、特定の用途または特定の使用条件下では、ある種の性質、特に衝撃強度あるいは耐熱性の改善が必要である。これが、グリコール変性ＰＥＴ（ＰＥＴｇ）が開発された理由である。一般に、エチレングリコールとテレフタル酸単位に加えて、シクロヘキサンジメタノール（ＣＨＤＭ）単位を含むポリエステルである。このジオールをＰＥＴに導入することにより、特にＰＥＴｇが非晶質である場合、その性質を意図する用途に適合させること、例えば衝撃強度または光学的性質の改善が可能になる。
【００１１】
他の変性ＰＥＴも、ポリエステルに１，４：３，６−ジアンヒドロヘキシトール単位、特にイソソルビド（ＰＥＩＴ）を導入することによって開発されている。これらの変性ポ
リエステルは、未変性ＰＥＴまたはＣＨＤＭを含むＰＥＴｇよりもガラス転移温度が高い。加えて、１，４：３，６−ジアンヒドロヘキシトールは、例えば、デンプン等の再生可能資源から得られるという利点がある。
【００１２】
これらのＰＥＩＴの１つの問題は、衝撃強度がそれでもなお不十分なことである。加えて、ガラス転移温度は、特定のプラスチック性物品の製造には不十分である。
【００１３】
従来より、ポリエステルの衝撃強度の改善のために、結晶化度が低いポリエステルの使用が知られている。イソソルビド系ポリエステルに関しては米国特許出願公開第２０１２／０１７７８５４号明細書に記載されており、そこには、テレフタル酸単位と、１〜６０モル％のイソソルビドと５〜９９％の１，４−シクロヘキサンジメタノールとを含むジオール単位を含む、衝撃強度が改善されたポリエステルが記載されている。
【００１４】
この出願の導入部で示されるように、コモノマーの添加により、この場合には１，４−シクロヘキサンジメタノールの添加により、結晶性が排除されたポリマーを得ることが目的である。実施例において、様々なポリ（エチレン−コ−１，４−シクロヘキサンジメチレン−コ−イソソルビド）テレフタレート（ＰＥＣＩＴ）の製造と、ポリ（１，４−シクロヘキサンジメチレン−コ−イソソルビド）テレフタレート（ＰＣＩＴ）の例が記載されている。
【００１５】
また、ＰＥＣＩＴ型ポリマーは商業的開発の対象となってきたが、これはＰＣＩＴの場合には当てはまらないことにも留意されたい。実際、イソソルビドは第二級ジオールとしての反応性が低いため、これまで、その製造は複雑であると考えられていた。したがって、Ｙｏｏｎら（Ｓｙｎｔｈｅｓｉｓ  ａｎｄ  Ｃｈａｒａｃｔｅｒｉｓｔｉｃｓ  ｏｆ  ａ  Ｂｉｏｂａｓｅｄ  Ｈｉｇｈ−Ｔｇ  Ｔｅｒｐｏｌｙｅｓｔｅｒ  ｏｆ  Ｉｓｏｓｏｒｂｉｄｅ，Ｅｔｈｙｌｅｎｅ  Ｇｌｙｃｏｌ，ａｎｄ  １，４−Ｃｙｃｌｏｈｅｘａｎｅ  Ｄｉｍｅｔｈａｎｏｌ：Ｅｆｆｅｃｔ  ｏｆ  Ｅｔｈｙｌｅｎｅ  Ｇｌｙｃｏｌ  ａｓ  ａ  Ｃｈａｉｎ  Ｌｉｎｋｅｒ  ｏｎ  Ｐｏｌｙｍｅｒｉｚａｔｉｏｎ，Ｍａｃｒｏｍｏｌｅｃｕｌｅｓ，２０１３，４６，７２１９−７２３１）は、ＰＣＩＴの合成はＰＥＣＩＴの合成よりも達成が難しいことを示した。この論文は、ＰＥＣＩＴの生産速度に及ぼすエチレングリコール含有量の影響の研究を記載する。
【００１６】
Ｙｏｏｎらの文献において、非晶質ＰＣＩＴ（ジオールの合計に対して約２９％のイソソルビドと７１％のＣＨＤＭを含む）を調製し、その合成と性質をＰＥＣＩＴ型ポリマーと比較している。第７２２２ページの合成の項の第１パラグラフを参照すると、合成中に高温を使用すると形成されたポリマーの熱分解が誘発され、このような分解は特にイソソルビド等の脂肪族環式ジオールの存在に関連している。したがって、Ｙｏｏｎらは、重縮合温度が２７０℃に制限される方法を使用した。Ｙｏｏｎらは、重合時間を増やしても、この方法で十分な粘度のポリエステルを得ることは不可能なことを観察した。したがって、エチレングリコールを添加しないと、合成時間を長くしてもポリエステルの粘度は制限されたままである。
【発明の概要】
【課題を解決するための手段】
【００１７】
したがって、エチレングリコールがイソソルビドの配合に必須であることが知られていたが、エチレングリコールを含まないイソソルビドベースの熱可塑性ポリエステルを用いて、あらゆる印刷方法に対して３Ｄ印刷に使用するための代替プラスチック原料に対する必要性の達成を見いだしたことは、本出願人の功績である。
【００１８】
したがって、本発明の目的は、３Ｄ印刷物を製造するための熱可塑性ポリエステルの使
用であって、前記ポリエステルは、
・少なくとも１種の１，４：３，６−ジアンヒドロヘキシトール単位（Ａ）；
・１，４：３，６−ジアンヒドロヘキシトール単位（Ａ）以外の少なくとも１種の脂環式ジオール単位（Ｂ）；
・少なくとも１種のテレフタル酸単位（Ｃ）
を含み、
（Ａ）／［（Ａ）＋（Ｂ）］比は、０．０５超、０．７５未満であり；
前記ポリエステルは、非環式脂肪族ジオール単位を含有しないか、ポリエステルの全モノマー単位に対して５％未満のモル量の非環式脂肪族ジオール単位を含有し、前記ポリエステルの溶液（２５℃；フェノール（５０％ｍ）：オルト−ジクロロベンゼン（５０％ｍ）；ポリエステル５ｇ／Ｌ）中の還元粘度は５０ｍＬ／ｇより大きい。
【００１９】
本発明の第２の目的は、上記の半結晶質熱可塑性ポリエステルから３Ｄ印刷物を製造する方法に関する。
【００２０】
最後に、第３の目的は、上記の熱可塑性ポリエステルを含む３Ｄ印刷物に関する。
【００２１】
本発明に従って使用される熱可塑性ポリエステルは、優れた特性を提供し、かつ３Ｄ印刷物の製造を可能にする。
【００２２】
本発明によるポリマー組成物は、特に有利であり、かつ改善された特性を有する。実際に、組成物中の熱可塑性ポリエステルが存在すると、追加の特性の導入および他のポリマーの用途分野を広げることが可能となる。
【００２３】
したがって、本発明による熱可塑性ポリエステルは、非常に良好な特性、特に機械的特性を有し、かつ特に３Ｄ印刷物の製造における使用のために適している。
【発明を実施するための形態】
【００２４】
本発明の第１の目的は、３Ｄ印刷物を製造するための熱可塑性ポリエステルの使用であって、前記ポリエステルは、
・少なくとも１種の１，４：３，６−ジアンヒドロヘキシトール単位（Ａ）；
・１，４：３，６−ジアンヒドロヘキシトール単位（Ａ）以外の少なくとも１種の脂環式ジオール単位（Ｂ）；
・少なくとも１種のテレフタル酸単位（Ｃ）
を含み、
（Ａ）／［（Ａ）＋（Ｂ）］モル比は、０．０５超、０．７５未満であり、溶液中の還元粘度は５０ｍＬ／ｇより大きい。
【００２５】
「（Ａ）／［（Ａ）＋（Ｂ）］モル比」は、１，４：３，６−ジアンヒドロヘキシトール単位（Ａ）／１，４：３，６−ジアンヒドロヘキシトール単位（Ａ）および１，４：３，６−ジアンヒドロヘキシトール単位（Ａ）以外の脂環式ジオール単位（Ｂ）の合計のモル比を意味するように意図される。
【００２６】
熱可塑性ポリエステルは、非環式脂肪族ジオール単位を含有しないか、または少量を含有する。
【００２７】
「少量のモル量の非環式脂肪族ジオール単位」は、特に５％未満の非環式脂肪族ジオール単位のモルの量を意味するように意図される。本発明によれば、このモルの量は、非環式脂肪族ジオール単位の合計の比率を表し、これらの単位はポリエステルの全モノマー単位に対して同一でも異なっていてもよい。
【００２８】
非環式脂肪族ジオールは、直鎖状または分枝鎖状の非環式脂肪族ジオールであってもよい。飽和または不飽和の非環式脂肪族ジオールであってもよい。エチレングリコールの他に、飽和直鎖状非環式脂肪族ジオールは、例えば、１，３−プロパンジオール、１，４−ブタンジオール、１，５−ペンタンジオール、１，６−ヘキサンジオール、１，８−オクタンジオールおよび／または１，１０−デカンジオールであってもよい。飽和分枝鎖状非環式脂肪族ジオールの例としては、２−メチル−１，３−プロパンジオール、２，２，４−トリメチル−１，３−ペンタンジオール、２−エチル−２−ブチル−１，３−プロパンジオール、プロピレングリコールおよび／またはネオペンチルグリコールが挙げられる。不飽和脂肪族ジオールの例としては、例えば、シス−２−ブテン−１，４−ジオールが挙げられる。
【００２９】
脂肪族非環式ジオール単位のこのモル量は、有利には１％未満である。好ましくは、ポリエステルは、非環式脂肪族ジオール単位を含有せず、より好ましくはエチレングリコールを含有しない。
【００３０】
驚くべきことに、合成に使用される非環式脂肪族ジオール、つまりエチレングリコールの量が少なくても、溶液中での高い還元粘度と、特にイソソルビドが良好に組み込まれた非晶質熱可塑性ポリエステルが得られる。１つの理論によって縛られることなく、これはエチレングリコールの反応速度が１，４：３，６−ジアンヒドロヘキシトールの反応速度よりもはるかに速いという事実によって説明され、これは後者のポリエステルへの組み込みを大きく制限する。したがって、得られるポリエステルは、１，４：３，６−ジアンヒドロヘキシトールの低い集積度、つまりガラス転移温度が比較的低い。
【００３１】
モノマー（Ａ）は、１，４：３，６−ジアンヒドロヘキシトールであり、イソソルビド、イソマンニド、イソイジドまたはその混合物であってもよい。好ましくは、１，４：３，６−ジアンヒドロヘキシトール（Ａ）は、イソソルビドである。
【００３２】
イソソルビド、イソマンニドおよびイソイジドは、それぞれソルビトール、マンニトールおよびイジトールの脱水によって得られる。イソソルビドに関して、商品名Ｐｏｌｙｓｏｒｂ（登録商標）Ｐの名前で本出願人によって販売されている。
【００３３】
脂環式ジオール（Ｂ）は、脂肪族環式ジオールとも呼ばれる。それは、特に１，４−シクロヘキサンジメタノール、１，２−シクロヘキサンジメタノール、１，３−シクロヘキサンジメタノールまたはこれらのジオールの混合物から選択できるジオールである。脂環式ジオール（Ｂ）は、非常に好ましくは、１，４−シクロヘキサンジメタノールである。脂環式ジオール（Ｂ）は、シス型立体配置であるか、トランス型立体配置であるか、またはシスおよびトランス型立体配置におけるジオールの混合物であってもよい。
【００３４】
１，４：３，６−ジアンヒドロヘキシトール単位（Ａ）／１，４：３，６−ジアンヒドロヘキシトール単位（Ａ）および１，４：３，６−ジアンヒドロヘキシトール単位（Ａ）以外の脂環式ジオール単位（Ｂ）の合計のモル比、すなわち（Ａ）／［（Ａ）＋（Ｂ）］は、０．０５超、０．７５未満である。（Ａ）／［（Ａ）＋（Ｂ）］モル比が０．３０未満である場合、熱可塑性ポリエステルは、半結晶質であり、かつＸ線回折線の存在をもたらす結晶質相の存在および示差走査型熱量測定（ＤＳＣ）分析における吸熱溶融ピークの存在によって特徴付けられる。
【００３５】
他方、（Ａ）／［（Ａ）＋（Ｂ）］モル比が０．３０より高い場合、熱可塑性ポリエステルは、非晶質であり、かつＸ線回折線の欠如および示差走査型熱量測定（ＤＳＣ）分析における吸熱溶融ピークの欠如によって特徴付けられる。
【００３６】
３Ｄ印刷物を製造するために特に適切である熱可塑性ポリエステルは、
・モル量が２．５〜５４モル％の範囲の１，４：３，６−ジアンヒドロヘキシトール単位（Ａ）；
・モル量が５〜４２．５モル％の範囲の１，４：３，６−ジアンヒドロヘキシトール単位（Ａ）以外の脂環式ジオール単位（Ｂ）；
・モル量が４５〜５５モル％の範囲のテレフタル酸単位（Ｃ）
を含む。
【００３７】
用途次第でかつ３Ｄ印刷物に関する所望の特性次第で、熱可塑性ポリエステルは、半結晶質熱可塑性ポリエステルまたは非晶質熱可塑性ポリエステルであってもよい。
【００３８】
例えば、用途によっては、不透明で、機械的特性が向上した物品を得る場合、熱可塑性ポリエステルは半結晶質であってもよく、したがって、
・モル量が２．５〜１４モル％の範囲の１，４：３，６−ジアンヒドロヘキシトール単位（Ａ）；
・モル量が３１〜４２．５モル％の範囲の１，４：３，６−ジアンヒドロヘキシトール単位（Ａ）以外の脂環式ジオール単位（Ｂ）；
・モル量が４５〜５５モル％の範囲のテレフタル酸単位（Ｃ）
を含む。
【００３９】
有利には、熱可塑性ポリエステルが半結晶質である場合、モル比が、０．１０〜０．２５の（Ａ）／［（Ａ）＋（Ｂ）］である。
【００４０】
逆に、物品が透明であることが所望される場合、熱可塑性ポリエステルは、非晶質であってもよく、したがって、
・モル量が１６〜５４モル％の範囲の１，４：３，６−ジアンヒドロヘキシトール単位（Ａ）；
・モル量が５〜３０モル％の１，４：３，６−ジアンヒドロヘキシトール単位（Ａ）以外の脂環式ジオール単位（Ｂ）；
・モル量が４５〜５５モル％の範囲のテレフタル酸単位（Ｃ）
を含む。
【００４１】
有利には、熱可塑性ポリエステルが非晶質である場合、モル比（Ａ）／［（Ａ）＋（Ｂ）］が０．３５〜０．６５である。
【００４２】
当業者は、ポリエステルの単位のそれぞれの量を決定する分析条件を容易に見つけられる。例えば、ポリ（１，４−シクロヘキサンジメチレン−コ−イソソルビドテレフタレート）のＮＭＲスペクトルから、１，４−シクロヘキサンジメタノールに関連する化学シフトは０．９〜２．４ｐｐｍおよび４．０〜４．５ｐｐｍであり、テレフタレート環に関連する化学シフトは７．８〜８．４ｐｐｍであり、イソソルビドに関連する化学シフトは４．１〜５．８ｐｐｍである。それぞれのシグナルの積分により、ポリエステルのそれぞれの単位の量の決定が可能になる。
【００４３】
熱可塑性ポリエステルは、それらが半結晶質である場合、ガラス転移温度は８５〜２００℃、例えば９０〜１１５℃であり、それらが非晶質である場合、ガラス転移温度は例えば１１６〜２００℃である。
【００４４】
ガラス転移温度および融点は、従来法により、特に１０℃／分の加熱速度を使用する示差走査型熱量測定（ＤＳＣ）法を使用して測定される。実験プロトコルの詳細は、以下の
実施例に詳細に記載されている。
【００４５】
本発明に従って使用される熱可塑性ポリエステルは、それらが半結晶質である場合、融点は２１０〜２９５℃、例えば２４０〜２８５℃である。
【００４６】
有利には、熱可塑性ポリエステルが半結晶質である場合、融解熱は、１０Ｊ／ｇより大きく、好ましくは２０Ｊ／ｇより大きく、この融解熱の測定は、このポリエステルの試料を１６時間、１７０℃で加熱処理し、次いで試料を１０℃／分で加熱することにより、ＤＳＣで融解熱を評価することを含む。
【００４７】
本発明によるポリマー組成物の熱可塑性ポリエステルは、特に明度Ｌ＊が４０より大きい。有利には、明度Ｌ＊は、５５より大きく、好ましくは６０より大きく、最も好ましくは６５より大きく、例えば７０より大きい。パラメーターＬ＊は、ＣＩＥＬａｂモデルを介して分光測光器を使用して決定できる。
【００４８】
最後に、本発明に従って使用される前記熱可塑性ポリエステルの溶液中の還元粘度は、５０ｍＬ／ｇより大きく、好ましくは１５０ｍＬ／ｇ未満であり、この粘度は、導入されたポリマーの濃度が５ｇ／Ｌである条件において、撹拌しながら１３０℃でポリマーを溶解した後、フェノールおよびオルト−ジクロロベンゼンの等質量混合物中、２５℃でウベローデ毛細管粘度計を使用して測定できる。
【００４９】
溶液中の還元粘度を測定するこの試験は、溶媒の選択と使用されるポリマーの濃度により、下記方法に従って調製された粘性ポリマーの粘度の測定に完全に適している。
【００５０】
有利には、熱可塑性ポリエステルが半結晶質である場合、溶液中の還元粘度は７０ｍＬ／ｇ超、１５０ｍＬ／ｇ未満であり、熱可塑性ポリエステルが非晶質である場合、溶液中の還元粘度は５５〜９０ｍＬ／ｇである。
【００５１】
本発明に従って使用される熱可塑性ポリエステルの半結晶質または非晶質特性は、１７０℃において１６時間の熱処理後、Ｘ線回折線または示差走査型熱量測定（ＤＳＣ）分析における吸熱融合ピークの存在もしくは存在しないことによって特徴付けられる。したがって、Ｘ線回折線が存在し、かつ示差走査熱量測定（ＤＳＣ）分析において吸熱融合ピークが存在する場合は熱可塑性ポリエステルは半結晶質であり、存在しない場合は非晶質である。
【００５２】
１つの特定の実施形態によれば、３Ｄ印刷物を製造するために１種以上の追加のポリマーを熱可塑性ポリエステルと混合して使用できる。
【００５３】
追加のポリマーを使用する場合、例えば、熱可塑性ポリエステルを３Ｄ印刷用に成形または熱可塑性ポリエステルを調製する時に添加できる。
【００５４】
追加のポリマーは、ポリアミド、フォトレジン、フォトポリマー、本発明によるポリエステル以外のポリエステル、ポリスチレン、スチレンコポリマー、スチレン−アクリロニトリルコポリマー、スチレン−アクリロニトリル−ブタジエンコポリマー、ポリ（メタクリル酸メチル）、アクリルコポリマー、ポリ（エーテル−イミド）、ポリ（２，６−ジメチルフェニレンオキシド）等のポリ（フェニレンオキシド）、ポリ（フェニレンスルフェート）、ポリ（エステル−カーボネート）、ポリカーボネート、ポリスルホン、ポリスルホンエーテル、ポリエーテルケトンおよびこれらのポリマーの混合物から選択できる。
【００５５】
追加のポリマーは、ポリマーの衝撃特性の改善を可能にするポリエステル、特に官能性
ポリオレフィン、例えば官能化エチレンまたはプロピレンポリマーおよびコポリマー、コア−シェルコポリマーまたはブロックコポリマー等であってもよい。
【００５６】
３Ｄ印刷物の製造中、それに特定の特性を与えるために熱可塑性ポリエステルに１種以上の添加剤を添加できる。
【００５７】
したがって、添加剤の例として、有機または無機、ナノメートルまたはナノメートルではない、官能化または非官能化特性のフィラーまたは繊維が挙げられる。それらは、シリカ、ゼオライト、ガラス繊維またはビーズ、粘土、雲母、チタネート、シリケート、グラファイト、炭酸カルシウム、カーボンナノチューブ、木部繊維、炭素繊維、ポリマー繊維、タンパク質、セルロース系繊維、リグノセルロース繊維および構造分解されない粒状デンプンであってもよい。これらのフィラーまたは繊維は、硬度、剛性または水もしくは気体透過性の改善を可能にする。
【００５８】
添加剤はまた、乳白剤、染料および顔料から選択されてもよい。それらは、酢酸コバルトならびに以下の化合物から選択できる。：ＨＳ−３２５  Ｓａｎｄｏｐｌａｓｔ（登録商標）Ｒｅｄ  ＢＢ（これは、Ｓｏｌｖｅｎｔ  Ｒｅｄ  １９５の名称でも知られる、アゾ官能基を有する化合物である）、アントラキノンであるＨＳ−５１０  Ｓａｎｄｏｐｌａｓｔ（登録商標）Ｂｌｕｅ  ２Ｂ、Ｐｏｌｙｓｙｎｔｈｒｅｎ（登録商標）Ｂｌｕｅ  ＲおよびＣｌａｒｉａｎｔ（登録商標）ＲＳＢ  Ｖｉｏｌｅｔ。
【００５９】
添加剤は、例えば、ＢＡＳＦからのＴｉｎｕｖｉｎ（商標）：例えば、ｔｉｎｕｖｉｎ
３２６、ｔｉｎｕｖｉｎ  Ｐまたはｔｉｎｕｖｉｎ  ２３４等のベンゾフェノンもしくはベンゾトリアゾール型の分子、またはＢＡＳＦからのＣｈｉｍａｓｓｏｒｂ（商標）：例えば、Ｃｈｉｍａｓｓｏｒｂ  ２０２０、Ｃｈｉｍａｓｓｏｒｂ  ８１もしくはＣｈｉｍａｓｓｏｒｂ  ９４４等のヒンダードアミン等のＵＶ抵抗剤であってもよい。
【００６０】
添加剤は、不燃剤または難燃剤、例えばハロゲン化誘導体もしくは非ハロゲン化難燃剤（例えば、Ｅｘｏｌｉｔ（登録商標）ＯＰ等のリン系誘導体）、またはメラミンシアヌレートの範囲（例えば、ｍｅｌａｐｕｒ（商標）：ｍｅｌａｐｕｒ  ２００）、または水酸化アルミニウムもしくは水酸化マグネシウム等であってもよい。
【００６１】
最後に、添加剤は、帯電防止剤または他の抗ブロック剤、例えば疎水性分子の誘導体、例えばＣｒｏｄａ社から発売されているＩｎｃｒｏｓｌｉｐ（商標）またはＩｎｃｒｏｍｏｌ（商標）等であってもよい。
【００６２】
したがって、本発明による熱可塑性ポリエステルは、３Ｄ印刷物の製造に使用される。
【００６３】
３Ｄ印刷物は、当業者に公知の３Ｄ印刷技術に従って製造できる。
【００６４】
例えば、３Ｄ印刷は、溶融堆積モデリング（ＦＤＭ）または選択的レーザー焼結によって実施できる。好ましくは、３Ｄ印刷は、溶融堆積モデリングによって実施される。
【００６５】
溶融堆積による３Ｄ印刷は、特に３軸、ｘ軸、ｙ軸およびｚ軸に沿って移動するノズルを通してプラットフォーム上に熱可塑性ポリマー材料のスレッドを押し出すことからなる。物品の印刷が終了するまで、プラットフォームはそれぞれの新しい層が適用された状態で１レベル下がる。
【００６６】
したがって、当業者は、本発明による熱可塑性ポリエステルが３Ｄ印刷法のいずれか１つに従って使用できるように、本発明による熱可塑性ポリエステルの形成を容易に適合さ
せることができるであろう。
【００６７】
熱可塑性ポリエステルは、スレッド、フィラメント、ロッド、顆粒、ペレットまたは粉末の形態であってもよい。例えば、溶融堆積による３Ｄ印刷に関して、熱可塑性ポリエステルは、冷却前にロッドまたはスレッドの形態、好ましくはスレッドの形態であってもよく、次に巻き上げられてもよい。次いで、そのようにして得られたスレッドスプールを物品製造のための３Ｄ印刷機において使用できる。別の例において、選択的レーザー焼結による３Ｄ印刷に関して、熱可塑性ポリエステルは粉末の形態であってもよい。
【００６８】
好ましくは、本発明による物品の製造が溶融堆積による３Ｄ印刷によって実施される場合、３Ｄ印刷に使用される特性は、熱可塑性ポリエステルの半結晶質または非晶質特性に応じて最適化できる。
【００６９】
したがって、溶融堆積による３Ｄ印刷において、熱可塑性ポリエステルが半結晶質である場合、印刷ノズルの温度は、好ましくは、２５０℃〜２７０℃であり、床の温度は４０℃〜６０℃である。熱可塑性ポリエステルが非晶質である場合、印刷ノズルの温度は、好ましくは、１７０℃〜２３０℃であり、床の温度は最高で５０℃で加熱されてもまたは加熱されなくてもよい。
【００７０】
特定の実施形態によれば、物品の製造が、半結晶質熱可塑性ポリエステルから出発する溶融堆積による３Ｄ印刷によって実施される場合、前記物品を不透明にし、機械的特性、特に衝撃強度を改善するために再結晶できる。
【００７１】
再結晶は、１３０℃〜１５０℃、好ましくは１３５℃〜１４５℃、例えば、１４０℃の温度において、３時間〜５時間、好ましくは３時間３０分〜４時間３０分、例えば、４時間にわたって実施できる。
【００７２】
熱可塑性ポリエステルは、上記で定義されるように３Ｄ印刷物の製造に関する多くの利点を有する。
【００７３】
実際に、特に少なくとも０．０５の１，４：３，６−ジアンヒドロヘキシトール単位（Ａ）／１，４：３，６−ジアンヒドロヘキシトール単位（Ａ）および１，４：３，６−ジアンヒドロヘキシトール単位（Ａ）以外の脂環式ジオール単位（Ｂ）の合計のモル比により、ならびに溶液中の還元粘度が５０ｍＬ／ｇより大きく、かつ好ましくは１５０ｍＬ／ｇ未満であることにより、熱可塑性ポリエステルは、流動性がなく、ひび割れもなく、特に衝撃強度に関して良好な機械的特性を有する３Ｄ印刷物を得ることができる。
【００７４】
より具体的には、熱可塑性ポリエステルが非晶質熱可塑性ポリエステルである場合、３Ｄ印刷物の製造のために従来使用されていたポリマーよりもガラス転移温度が高く、得られる物品の耐熱性の改善を可能にする。
【００７５】
そして、３Ｄ印刷物の製造に使用される熱可塑性ポリエステルが半結晶質熱可塑性ポリエステルである場合、３Ｄ印刷物は物理的に強く安定するために十分な結晶性を有する。次いで、半結晶質熱可塑性ポリエステルは、有利には、その後の加熱による再結晶によって結晶化度が増加する可能性があり、それにより衝撃強度を含む機械的特性の改善を可能にする。
【００７６】
最後に、本発明による熱可塑性ポリエステルは、ポリアミド、フォトレジンまたはフォトポリマー等の３Ｄ印刷物の製造に使用される通常のポリマーと混合される場合、３Ｄ印刷物に利用しやすい特性の範囲を広げることができるため、有利である。
【００７７】
本発明の第２の目的は、３Ｄ印刷物を製造する方法であって、
ａ）上記で定義した熱可塑性ポリエステルを提供する工程、
ｂ）先行する工程で得られた熱可塑性ポリエステルを形成する工程、
ｃ）形成された熱可塑性ポリエステルから物品を３Ｄ印刷する工程、
ｄ）３Ｄ印刷物を回収する工程
を含む方法に関する。
【００７８】
工程ｂ）の形成は、工程ｃ）で使用される３Ｄ印刷法に応じて当業者によって調整される。
【００７９】
したがって、熱可塑性ポリエステルは、スレッド、フィラメント、ロッド、顆粒、ペレットまたは他に粉末に形成できる。例えば、３Ｄ印刷が溶融堆積によって実施される場合、形成は、有利には、スレッド、特に巻線である。巻線は、スレッド状の形態で熱可塑性ポリエステルの押し出しから得ることができ、その後、前記スレッドは冷却され、巻き上げられる。
【００８０】
３Ｄ印刷は、当業者に公知の技術に従って実施できる。例えば、３Ｄ印刷工程は、溶融堆積によって実施できる。
【００８１】
あるいは、提供されたポリエステルが半結晶質熱可塑性ポリエステルである場合、本発明による方法は、再結晶化の工程ｅ）をさらに含むことができる。この再結晶化工程により、特に３Ｄ印刷物を不透明にし、衝撃強度等の機械的特性を改善できる。
【００８２】
再結晶化工程は、１３０℃〜１５０℃、好ましくは１３５℃〜１４５℃、例えば、１４０℃の温度において、３時間〜５時間、好ましくは３時間３０分〜４時間３０分、例えば、４時間の期間にわたって実施できる。
【００８３】
本発明の第３の目的は、上記の熱可塑性ポリエステルから製造された３Ｄ印刷物に関する。３Ｄ印刷物はまた、１種以上の追加のポリマーおよび１種以上の添加剤を含むことができる。
【００８４】
ポリマー組成物を得るために特に適切である熱可塑性ポリエステルは、
・少なくとも１種の１，４：３，６−ジアンヒドロヘキシトール単位（Ａ）、１，４：３，６−ジアンヒドロヘキシトール単位（Ａ）以外の少なくとも１種の脂環式ジオール単位（Ｂ）、および少なくとも１種のテレフタル酸単位（Ｃ）を含むモノマーを反応器中に導入する工程であって、モル比（（Ａ）＋（Ｂ））／（Ｃ）は、１．０５〜１．５の範囲であり、前記モノマーは、非環式脂肪族ジオールを含有しないか、導入された全モノマーに対して５％未満のモル量の非環式脂肪族ジオール単位を含有する、工程；
・反応器中に触媒系を導入する工程；
・前記モノマーを重合してポリエステルを形成する工程であって、
・オリゴマー化の第１段階であって、その間に、反応媒体が２６５〜２８０℃、有利には２７０〜２８０℃の範囲の温度、例えば２７５℃で不活性雰囲気下において撹拌される、オリゴマー化の第１段階；
・オリゴマーの縮合の第２段階であって、その間に、形成されたオリゴマーが、ポリエステルを形成するように２７８〜３００℃、有利には２８０〜２９０℃の範囲の温度、例えば２８５℃で減圧下で撹拌される、オリゴマーの縮合の第２段階
からなる工程；
・熱可塑性ポリエステルを回収する工程
を含む合成方法によって調製できる。
【００８５】
方法のこの第１段階は、不活性雰囲気、すなわち少なくとも１種の不活性気体の雰囲気下で実施される。この不活性気体は、特に、二窒素であってもよい。この第１段階は、気体流下で実施でき、圧力下、例えば、１．０５〜８バールの圧力において実施できる。
【００８６】
好ましくは、圧力は、３〜８バール、最も好ましくは、５〜７．５バール、例えば、６．６バールである。これらの好ましい圧力条件下において、全モノマーの互いとの反応は、この段階中のモノマーの損失の制限によって促進される。
【００８７】
オリゴマー化の第１段階の前に、モノマーの脱酸素化の工程が優先的に実施される。例えば、モノマーを反応器に導入して真空にし、次いで窒素等の不活性ガスの導入により実施できる。この減圧−不活性ガス導入サイクルは、数回、例えば、３〜５回繰返しが可能である。好ましくは、試薬と、特にジオールが完全に溶解するように、この減圧−窒素サイクルは６０〜８０℃の温度で実施される。この脱酸素化工程は、方法の終了時に得られるポリエステルの着色特性を改善する利点を有する。
【００８８】
オリゴマーの縮合の第２段階は、減圧下で実施される。圧力は、段階的にランプを使用して減少させるか、あるいはランプとステップとの組合せを使用した圧力減少により、この第２段階の間に連続的に減少できる。好ましくは、この第２段階の終了時に、圧力は１０ミリバール未満、最も好ましくは１ミリバール未満である。
【００８９】
重合工程の第１段階は、継続時間が２０分〜５時間であることが好ましい。有利には、第２段階は継続時間が３０分〜６時間であり、この段階は、反応器が真圧下、すなわち１バール未満の圧力に置かれた瞬間から始まる。
【００９０】
この方法はまた、反応器に触媒系を導入する工程を含む。この工程は、工程前、または上記の重合工程の間に実施できる。
【００９１】
触媒系は、場合により不活性担体上に分散または固定された触媒または触媒の混合物を意味するように意図される。
【００９２】
触媒は、ポリマー組成物を得るために、高粘度のポリマーを得るために適した量で使用される。
【００９３】
エステル化触媒は、オリゴマー化段階で有利に使用される。このエステル化触媒は、スズ、チタン、ジルコニウム、ハフニウム、亜鉛、マンガン、カルシウムおよびストロンチウムの誘導体、パラ−トルエンスルホン酸（ＰＴＳＡ）もしくはメタンスルホン酸（ＭＳＡ）等の有機触媒、またはこれらの触媒の混合物から選択できる。このような化合物の例として、米国特許出願公開第２０１１２８２０２０Ａ１号明細書のパラグラフ［００２６］〜［００２９］および国際公開第２０１３／０６２４０８Ａ１号パンフレットの第５ページに記載されるものが挙げられる。
【００９４】
好ましくは、亜鉛誘導体またはマンガン、スズもしくはゲルマニウム誘導体がエステル交換の第１の段階中に使用される。
【００９５】
重量による量の例として、導入されたモノマーの量に対して、オリゴマー化の段階で触媒系に含まれる１０〜５００ｐｐｍの金属を使用できる。
【００９６】
エステル交換の終了時において、最初の工程からの触媒は、亜リン酸またはリン酸の添加により任意選択的にブロックされるか、またはスズ（ＩＶ）の場合、トリフェニルホス
ファイトもしくはトリス（ノニルフェニル）ホスファイト、あるいは米国特許出願公開第２０１１／２８２０２０Ａ１号明細書の段落番号［００３４］に記載のもの等の亜リン酸塩によって還元できる。
【００９７】
オリゴマーの縮合の第２段階は、任意選択的に、触媒を添加して実施できる。この触媒は、有利には、スズ誘導体、好ましくはスズ、チタン、ジルコニウム、ゲルマニウム、アンチモン、ビスマス、ハフニウム、マグネシウム、セリウム、亜鉛、コバルト、鉄、マンガン、カルシウム、ストロンチウム、ナトリウム、カリウム、アルミニウムもしくはリチウムの誘導体、またはこれらの触媒の混合物から選択される。このような化合物の例としては、例えば、欧州特許第１８８２７１２Ｂ１号明細書の段落番号［００９０］〜［００９４］に記載されるものであってもよい。
【００９８】
好ましくは、触媒は、スズ、チタン、ゲルマニウム、アルミニウムまたはアンチモン誘導体である。
【００９９】
重量による量の例として、導入されたモノマーの量に対して、オリゴマーの縮合の段階の触媒系に含まれる１０〜５００ｐｐｍの金属を使用できる。
【０１００】
最も好ましくは、触媒系が重合の第１段階と第２段階の間に使用される。前記系は、有利には、スズをベースとする触媒、またはスズ、チタン、ゲルマニウムおよびアルミニウムをベースとする触媒の混合物からなる。
【０１０１】
例として、重量による量として、導入されたモノマーの量に対して、触媒系に含まれる１０〜５００ｐｐｍの金属を使用できる。
【０１０２】
本調製方法によれば、モノマーの重合の工程中、酸化防止剤が有利に使用される。これらの酸化防止剤により、得られるポリエステルの着色を減少できる。酸化防止剤は、一次および／または二次酸化防止剤であってもよい。一次酸化防止剤は、化合物Ｈｏｓｔａｎｏｘ（登録商標）０３、Ｈｏｓｔａｎｏｘ（登録商標）０１０、Ｈｏｓｔａｎｏｘ（登録商標）０１６、Ｕｌｔｒａｎｏｘ（登録商標）２１０、Ｕｌｔｒａｎｏｘ（登録商標）２７６、Ｄｏｖｅｒｎｏｘ（登録商標）１０、Ｄｏｖｅｒｎｏｘ（登録商標）７６、Ｄｏｖｅｒｎｏｘ（登録商標）３１１４、Ｉｒｇａｎｏｘ（登録商標）１０１０またはＩｒｇａｎｏｘ（登録商標）１０７６等の立体障害フェノール、またはＩｒｇａｍｏｄ（登録商標）１９５等のホスホネートであってもよい。二次酸化防止剤は、Ｕｌｔｒａｎｏｘ（登録商標）６２６、Ｄｏｖｅｒｐｈｏｓ（登録商標）Ｓ−９２２８、Ｈｏｓｔａｎｏｘ（登録商標）Ｐ−ＥＰＱまたはＩｒｇａｆｏｓ  １６８等の三価リン化合物であってもよい。
【０１０３】
重合添加剤として、酢酸ナトリウム、テトラメチルアンモニウムヒドロキシドまたはテトラエチルアンモニウムヒドロキシド等、望ましくないエーテル化反応を制限可能な少なくとも１種の化合物を反応器に導入することも可能である。
【０１０４】
最後に、この方法は、重合工程で得られるポリエステルを回収する工程を含む。そのようにして回収された熱可塑性ポリエステルは、その後、再び３Ｄ印刷の目的のために再形成される前に、ペレットまたは顆粒等の取り扱いが容易な形態で包装できる。
【０１０５】
合成方法の一変形形態によれば、熱可塑性ポリエステルが半結晶質である場合、モル質量を増加させる工程が、半結晶性熱可塑性ポリエステルを回収する工程の後に行われる。
【０１０６】
モル質量を増加させる工程は、後重合によって実施され、半結晶性熱可塑性ポリエステルの固体状態重縮合（ＰＣＳ）の工程または少なくとも１種の鎖延長剤の存在下で半結晶
性熱可塑性ポリエステルの反応押出工程からなってもよい。
【０１０７】
したがって、製造方法の一変形形態によれば、後重合工程はＰＣＳによって実施される。
【０１０８】
ＰＣＳは、一般にガラス転移温度とポリマーの融点との間の温度で行われる。したがって、ＰＣＳを実施するためには、ポリマーは半結晶性であることが必要である。好ましくは、後者は融解熱が１０Ｊ／ｇより大きく、好ましくは２０Ｊ／ｇより大きく、この融解熱の測定は、低粘度ポリマーの試料を１７０℃で１６時間、低溶体化熱処理し、次に試料を１０Ｋ／分で加熱することにより、ＤＳＣによって融解熱を評価する。
【０１０９】
有利には、ＰＣＳ工程は１９０〜２８０℃、好ましくは２００〜２５０℃の温度で実施され、この工程は、半結晶性熱可塑性ポリエステルの融点未満の温度で実施されなければならない。
【０１１０】
ＰＣＳ工程は、不活性雰囲気下、例えば窒素下、またはアルゴン下、または減圧下で実施できる。
【０１１１】
製造方法の第２の変形形態によれば、後重合工程は少なくとも１種の鎖延長剤の存在下での半結晶性熱可塑性ポリエステルの反応押出によって実施される。
【０１１２】
鎖延長剤は、反応押出において、半結晶性熱可塑性ポリエステルのアルコール、カルボン酸および／またはカルボン酸エステル官能基と反応できる２個の官能基を含む化合物である。鎖延長剤は、例えば、２個のイソシアネート、イソシアヌレート、ラクタム、ラクトン、カーボネート、エポキシ、オキサゾリンおよびイミド官能基を含む化合物から選択することができ、前記官能基は、同一であっても異なっていてもよい。熱可塑性ポリエステルの鎖延長は、溶融材料と反応器のガスとの間の良好な界面を確保するために、高粘性媒体を十分に分散撹拌しながら混合可能な全ての反応器で実施できる。特に、この処理工程に適している反応器は押出成形である。
【０１１３】
反応押出は、一軸スクリュー押出機、共回転二軸スクリュー押出機または反対回転二軸スクリュー押出機で実施できる。しかしながら、共回転押出器を使用してこの反応押出を実施することが好ましい。
【０１１４】
反応押出工程は、
・ポリマーを押出機に導入して、前記ポリマーを溶融する工程；
・その後、溶融ポリマーに鎖延長剤を導入する工程；
・次に、押出機でポリマーを鎖延長剤と反応させる工程；
・次に、押出工程で得られた半結晶性ポリエステルを回収する工程
によって実施されてもよい。
【０１１５】
押出の間、押出機内の温度はポリマーの融点よりも高くなるように調整される。押出成形機内の温度は、１５０〜３２０℃であってもよい。
【０１１６】
モル質量を増加させる工程後に得られた半結晶質熱可塑性ポリエステルは、回収され、その後、再び３Ｄ印刷の目的のために形成される前に、ペレットまたは顆粒等の取り扱うことが容易な形態で包装できる。
【０１１７】
純粋に例示的なものであり、保護の範囲を制限するものではない次の実施例により明確に理解されるであろう。
【実施例】
【０１１８】
ポリマーの特性を、次の方法によって観察した。
【０１１９】
溶液中の還元粘度
溶液中の還元粘度は、導入されたポリマーの濃度が５ｇ／Ｌである条件で、ポリマーを撹拌しながら１３０℃で溶解した後、フェノールとオルト−ジクロロベンゼンの等質量混合物中、２５℃でウベローデ毛細管粘度計を使用して評価した。
【０１２０】
ＤＳＣ
ポリエステルの熱特性を、示差走査型熱量測定（ＤＳＣ）によって測定した。試料を最初に開放るつぼ中、窒素雰囲気下で１０℃から３２０℃まで加熱し（１０℃／分）、１０℃まで冷却し（１０℃／分）、最初の工程と同じ条件下で３２０℃まで再加熱する。ガラス転移温度は、第２の加熱の中点でとられた。任意の融点は、第１の加熱の吸熱ピーク（開始）で決定される。
【０１２１】
同様に、融解エンタルピー（曲線下面積）は、第１の加熱において決定される。
【０１２２】
以下に提示された説明例のために、次の試薬を使用した。
１，４−シクロヘキサンジメタノール（純度９９％、シスおよびトランス異性体の混合物）
イソソルビド（純度＞９９．５％）、Ｒｏｑｕｅｔｔｅ  Ｆｒｅｒｅｓ社製、Ｐｏｌｙｓｏｒｂ（登録商標）Ｐ
テレフタル酸（純度９９＋％）、Ａｃｒｏｓ社製
Ｉｒｇａｎｏｘ（登録商標）１０１０、ＢＡＳＦ  ＡＧ社製
ジブチルスズオキシド（純度９８％）、Ｓｉｇｍａ−Ａｌｄｒｉｃｈ社製
【０１２３】
実施例１：３Ｄ印刷物の製造のための非晶質熱可塑性ポリエステルの使用
非晶質熱可塑性ポリエステルＰ１は、３Ｄ印刷における本発明による使用のために調製される。
【０１２４】
Ａ：重合
８５９ｇ（６モル）の１，４−シクロヘキサンジメタノール、８７１ｇ（６モル）のイソソルビド、１８００ｇ（１０．８モル）のテレフタル酸、１．５ｇのＩｒｇａｎｏｘ１０１０（酸化防止剤）および１．２３ｇのジブチルスズオキシド（触媒）を７．５Ｌの反応器に加える。イソソルビド結晶から残留酸素を抽出するために、反応媒体の温度が６０℃〜８０℃になったら４回の減圧−窒素サイクルを実施する。
【０１２５】
次に、６．６バールの圧力下で、反応混合物を２７５℃（４℃／分）まで加熱し、エステル化度８７％が得られるまで常に撹拌した（１５０ｒｐｍ）。エステル化度は、回収された蒸留物の質量から推測する。次いで、対数傾斜に従って圧力を９０分で０．７ミリバールに下げ、温度を２８５℃にする。
【０１２６】
これらの減圧および温度条件は、初期トルクに対して１２．１Ｎｍのトルクの増加が得られるまで維持された。
【０１２７】
最後に、反応器の底部バルブを介してポリマーロッドをキャストし、温度を調節した水浴で１５℃まで冷却し、約１５ｍｇの顆粒Ｇ１に切断する。
【０１２８】
そのようにして得られた樹脂は、溶液中の還元粘度が５４．９ｍＬ／ｇである。
【０１２９】
ポリエステルＰ１の１Ｈ  ＮＭＲ分析により、ジオールに対して４４モル％のイソソルビドを含有することを示す。
【０１３０】
（第２の加熱において測定される）熱特性に関して、ポリエステルＰ１は、ガラス転移温度が１２５℃である。
【０１３１】
Ｂ：ロッドを形成するための顆粒の押し出し
３００ｐｐｍ未満の残留水分量を達成するために、前の工程で得られた顆粒Ｇ１を１１０℃において減圧乾燥する。この例では、顆粒の含水量は２１０ｐｐｍである。
【０１３２】
ロッド／スレッドの押し出しは、それぞれ直径１．７５ｍｍの２つの穴を有するダイを備えたＣｏｌｌｉｎ押出機によって行われる。このアセンブリーは、冷却されたサイジングダイおよび水冷浴によって完了される。
【０１３３】
押し出しのパラメーターを以下の表１にまとめる。
【０１３４】
【表１】
2019523156.tif 000002
【０１３５】
押出機の出口では、得られたスレッドは１．７５ｍｍの直径を有する。次いで、６０℃の熱気流によって冷却した後に表面乾燥させ、次いで巻き取る。
【０１３６】
Ｃ：溶融堆積による３Ｄ印刷物の形成
Ｍａｒｋｅｒｂｏｔ社製の３Ｄ印刷機（Ｒｅｐｌｉｃａｔｏｒ  ２）上にスプールを設置する。
【０１３７】
ノズル温度を１８５℃に固定し、床を５５℃に加熱する。
【０１３８】
得られた印刷物は、互いに縁部で連結したいくつかの平面五面体で形成された３Ｄ多面体である。
【０１３９】
目視観察により、製造された物品は流動性またはいかなるひび割れもないことが示される。さらに、得られた物品は透明であり、また良好な表面仕上げも有する。
【０１４０】
したがって、本発明による非晶質熱可塑性ポリエステルは、印刷物の製造に特に適している。
【０１４１】
実施例２：３Ｄ印刷物の製造のための半結晶質熱可塑性ポリエステルの使用
半結晶質熱可塑性ポリエステルＰ２は、３Ｄ印刷における本発明による使用のために調製される。
【０１４２】
Ａ：重合
１４３２ｇ（９．９モル）の１，４−シクロヘキサンジメタノール、４８４ｇ（３．３モル）のイソソルビド、２０００ｇ（１２．０モル）のテレフタル酸、１．６５ｇのＩｒｇａｎｏｘ１０１０（酸化防止剤）および１．３９ｇのジブチルスズオキシド（触媒）を７．５Ｌの反応器に添加する。イソソルビド結晶から残留酸素を抽出するために、反応媒体の温度が６０℃になったら４回の減圧−窒素サイクルを実施する。
【０１４３】
次に、６．６バールの圧力下で、反応混合物を２７５℃（４℃／分）まで加熱し、エステル化度８７％が得られるまで常に撹拌した（１５０ｒｐｍ）。エステル化度は、回収された蒸留物の質量から推測する。
【０１４４】
次いで、対数傾斜に従って圧力を９０分で０．７ミリバールに下げ、温度を２８５℃にする。
【０１４５】
これらの減圧および温度条件は、初期トルクに対して１２．１Ｎｍのトルクの増加が得られるまで維持された。
【０１４６】
最後に、反応器の底部バルブを介してポリマーロッドをキャストし、温度を調節した水浴で１５℃まで冷却し、約１５ｍｇの果粒状に切断する。
【０１４７】
したがって、顆粒Ｇ２は、１７０℃において減圧オーブン中で２時間結晶化される。
【０１４８】
モル質量を増加させるための工程は、窒素流下（１５００Ｌ／時間）、２１０℃で２０時間、これらの顆粒１０ｋｇに対して固相後縮合を実施した。固相後縮合後の樹脂は、溶液中の還元粘度が１０３．４ｍｌ．ｇ−１である。
【０１４９】
ポリエステルの１Ｈ  ＮＭＲ分析により、ポリエステルＰ２がジオールに対して１７．０モル％のイソソルビドを含有することを示す。
【０１５０】
熱特性に関して、ポリエステルＰ２は、溶融エンタルピーが２３．２Ｊ／ｇであり、ガラス転移温度が９６℃および融点が２５３℃である。
【０１５１】
Ｂ：ロッドを形成するための顆粒の押し出し
３００ｐｐｍ未満の残留水分量を達成するために、顆粒Ｇ２を１５０℃において減圧乾燥させる。本実施例に関して、顆粒の含水量は１１０ｐｐｍである。
【０１５２】
ロッド／スレッドの押し出しは、それぞれ直径１．７５ｍｍの２つの穴を有するダイを備えたＣｏｌｌｉｎ押出成形機によって行われる。このアセンブリーは、冷却されたサイジングダイおよび水冷浴によって完了される。
【０１５３】
押し出しのパラメーターを以下の表２にまとめる。
【０１５４】
【表２】
2019523156.tif 000003
【０１５５】
押出機の出口では、得られたスレッドは１．７５ｍｍの直径を有する。次いで、６０℃の熱気流によってそれを冷却した後に表面乾燥させ、次いで巻き取る。
【０１５６】
Ｃ：溶融堆積による３Ｄ印刷物の形成
Ｍａｒｋｅｒｂｏｔ社からの３Ｄ印刷機（Ｒｅｐｌｉｃａｔｏｒ  ２）上にスプールを設置する。
【０１５７】
ノズル温度を２７０℃に固定し、床を５５℃に加熱する。
【０１５８】
得られた印刷物は、互いに縁部で連結したいくつかの平面五面体で形成された３Ｄ多面体である。
【０１５９】
目視観察により、製造された部品は流動性またはいかなるひび割れもないことが示される。
【０１６０】
１４０℃で４時間の再結晶により物品を不透明にし、特に衝撃強度に関してその機械的特性が増加可能となる。
【０１６１】
したがって、本発明による半結晶質熱可塑性ポリエステルはまた、３Ｄ印刷物の製造に特に適している。
【国際調査報告】
2019523156.tif 000004
2019523156.tif 000005
2019523156.tif 000006
2019523156.tif 000007
2019523156.tif 000008
2019523156.tif 000009